(57)【要約】（Ａ）（Ａ−１）アルケニル基含有液状オルガノポリシロキサン、及び（Ａ−２）アルケニル基含有生ゴム状オルガノポリシロキサン、（Ｂ）Ｒ23ＳｉＯ1/2単位（Ｍ単位）、ＳｉＯ4/2単位（Ｑ単位）、Ｒ22ＳｉＯ2/2単位（Ｄ単位）、及びＲ2ＳｉＯ3/2単位（Ｔ単位）から選択される単位からなり、アルケニル基を含有するシリコーンレジン、（Ｃ）オルガノハイドロジェンポリシロキサン、（Ｄ）白金族金属系触媒、（Ｅ）トリアリルイソシアヌレートを含有するＬＥＤヘッドランプ用付加硬化型液状シリコーンゴム組成物。【特許請求の範囲】
【請求項１】
（Ａ）（Ａ−１）平均重合度が２，０００未満で、１分子中に少なくとも２個のケイ素原子と結合したアルケニル基を含有する２５℃で液状のオルガノポリシロキサン：１００質量部、及び
（Ａ−２）平均重合度が２，０００以上で、１分子中に少なくとも２個のケイ素原子と結合したアルケニル基を含有する２５℃で生ゴム状のオルガノポリシロキサン：１０〜１００質量部、
（Ｂ）Ｒ23ＳｉＯ1/2単位（Ｍ単位）、ＳｉＯ4/2単位（Ｑ単位）、Ｒ22ＳｉＯ2/2単位（Ｄ単位）、及びＲ2ＳｉＯ3/2単位（Ｔ単位）（各単位中、Ｒ2は炭素数１〜６の置換又は非置換の１価炭化水素基である。）から選択される単位からなり、これら全構成単位のうち、Ｍ単位及びＱ単位の合計量が８０モル％以上であり、Ｍ単位のＱ単位に対するモル比（Ｍ単位／Ｑ単位）が０．５〜１．５であって、かつ１分子（全構成単位）中に少なくとも２個のアルケニル基を含むシリコーンレジン：１０〜１５０質量部、
（Ｃ）１分子中に少なくとも２個のケイ素原子と結合した水素原子（Ｓｉ−Ｈ基）を含有し、該Ｓｉ−Ｈ基量が０．００８５モル／ｇ以下であるオルガノハイドロジェンポリシロキサン：（Ｃ）成分中のＳｉ−Ｈ基の数が、（Ａ）成分及び（Ｂ）成分中のケイ素原子と結合したアルケニル基の合計１個当たり、１〜３個となる量、
（Ｄ）白金族金属系触媒：触媒量、
（Ｅ）トリアリルイソシアヌレート：（Ａ）成分、（Ｂ）成分及び（Ｃ）成分の合計量１００質量部に対し、０．０１質量部以上０．０５質量部未満
を含有するＬＥＤヘッドランプ用付加硬化型液状シリコーンゴム組成物。
【請求項２】
（Ａ−２）成分のアルケニル基含有量が０．０３ミリモル／ｇを超えるものである請求項１記載のシリコーンゴム組成物。
【請求項３】
（Ａ−１）成分が、分子鎖両末端にのみケイ素原子に結合したアルケニル基を有するものである請求項１又は２記載のシリコーンゴム組成物。
【請求項４】
請求項１〜３のいずれか１項記載のシリコーンゴム組成物の硬化物で封止され、該硬化物が、ＪＩＳ  Ｋ  ６２４９：２００３記載の方法で測定したタイプＡ硬度計による硬さが６５以上のものであるＬＥＤヘッドランプ。
【発明の詳細な説明】
【技術分野】
【０００１】
本発明は、オルガノポリシロキサンを主成分とし、付加反応によって硬化する液状シリコーンゴム組成物及びＬＥＤヘッドランプに関し、さらに詳述すると、１５０℃長期耐熱試験において、高透明を保持しつつ、黄変が少ない硬化物を与えるＬＥＤヘッドランプ用付加硬化型液状シリコーンゴム組成物及び該組成物の硬化物で封止されたＬＥＤヘッドランプに関する。
【背景技術】
【０００２】
ＬＥＤチップや各種液晶モニター画面の耐候性向上、光導波などの目的で、高硬度で高透明なシリコーン系樹脂が注目され、中でもシリカを全く含まないために、高透明かつ低温でも弾性を損なわず、熱硬化による成形も比較的容易な付加硬化型液状シリコーンゴム組成物の硬化物が使用されるようになった。ＬＥＤヘッドランプ用集光レンズとして、初期の硬さタイプＡが６５〜７５度品の硬化物を与える高透明付加硬化型液状シリコーンゴム組成物が採用されたが、１５０℃長期耐熱試験において、黄変問題があった。
なお、本発明に関する先行技術文献は、以下の通りである。
【先行技術文献】
【特許文献】
【０００３】
【特許文献１】特開２００３−５９３２１号公報
【特許文献２】特開２００２−２６５７８７号公報
【特許文献３】特開２００６−２０２９５２号公報
【特許文献４】特開２００６−３４２２００号公報
【特許文献５】特開２００８−１０１０５６号公報
【発明の概要】
【発明が解決しようとする課題】
【０００４】
本発明は、上記事情に鑑みなされたもので、１５０℃長期耐熱試験において、高透明性を保持しつつ、黄変が少ない硬化物を与えるＬＥＤヘッドランプ用付加硬化型液状シリコーンゴム組成物及び該組成物で封止されたＬＥＤヘッドランプを提供することを目的とする。
【課題を解決するための手段】
【０００５】
本発明者らは、上記目的を達成するために鋭意検討を重ねた結果、後述する所定の（Ａ）〜（Ｄ）成分を含有する付加硬化型液状シリコーンゴム組成物に、（Ｅ）トリアリルイソシアヌレートを微量添加することで、１５０℃長期耐熱試験において、高透明を保持しつつ、黄変が少ない硬化物を与えるＬＥＤヘッドランプ用付加硬化型液状シリコーンゴム組成物が得られることを見出し、本発明をなすに至った。【０００６】
従って、本発明は、下記ＬＥＤヘッドランプ用付加硬化型液状シリコーンゴム組成物及びＬＥＤヘッドランプを提供するものである。
１．  （Ａ）（Ａ−１）平均重合度が２，０００未満で、１分子中に少なくとも２個のケイ素原子と結合したアルケニル基を含有する２５℃で液状のオルガノポリシロキサン：１００質量部、及び
（Ａ−２）平均重合度が２，０００以上で、１分子中に少なくとも２個のケイ素原子と結合したアルケニル基を含有する２５℃で生ゴム状のオルガノポリシロキサン：１０〜１００質量部、
（Ｂ）Ｒ23ＳｉＯ1/2単位（Ｍ単位）、ＳｉＯ4/2単位（Ｑ単位）、Ｒ22ＳｉＯ2/2単位（Ｄ単位）、及びＲ2ＳｉＯ3/2単位（Ｔ単位）（各単位中、Ｒ2は炭素数１〜６の置換又は非置換の１価炭化水素基である。）から選択される単位からなり、これら全構成単位のうち、Ｍ単位及びＱ単位の合計量が８０モル％以上であり、Ｍ単位のＱ単位に対するモル比（Ｍ単位／Ｑ単位）が０．５〜１．５であって、かつ１分子（全構成単位）中に少なくとも２個のアルケニル基を含むシリコーンレジン：１０〜１５０質量部、
（Ｃ）１分子中に少なくとも２個のケイ素原子と結合した水素原子（Ｓｉ−Ｈ基）を含有し、該Ｓｉ−Ｈ基量が０．００８５モル／ｇ以下であるオルガノハイドロジェンポリシロキサン：（Ｃ）成分中のＳｉ−Ｈ基の数が、（Ａ）成分及び（Ｂ）成分中のケイ素原子と結合したアルケニル基の合計１個当たり、１〜３個となる量、
（Ｄ）白金族金属系触媒：触媒量、
（Ｅ）トリアリルイソシアヌレート：（Ａ）成分、（Ｂ）成分及び（Ｃ）成分の合計量１００質量部に対し、０．０１質量部以上０．０５質量部未満
を含有するＬＥＤヘッドランプ用付加硬化型液状シリコーンゴム組成物。
２．  （Ａ−２）成分のアルケニル基含有量が０．０３ミリモル／ｇを超えるものである１記載のシリコーンゴム組成物。
３．  （Ａ−１）成分が、分子鎖両末端にのみケイ素原子に結合したアルケニル基を有するものである１又は２記載のシリコーンゴム組成物。
４．  １〜３のいずれかに記載のシリコーンゴム組成物の硬化物で封止され、該硬化物が、ＪＩＳ  Ｋ  ６２４９：２００３記載の方法で測定したタイプＡ硬度計による硬さが６５以上のものであるＬＥＤヘッドランプ。
【発明の効果】
【０００７】
本発明によれば、１５０℃長期耐熱試験において、高透明性を保持しつつ、黄変の少ない硬化物を与えるＬＥＤヘッドランプ用付加硬化型液状シリコーンゴム組成物及び該組成物で封止されたＬＥＤヘッドランプが得られる。
【発明を実施するための形態】
【０００８】
以下に、本発明をさらに詳細に説明する。
＜付加硬化型液状シリコーンゴム組成物＞
本発明のＬＥＤヘッドランプ用付加硬化型液状シリコーンゴム組成物は、以下の（Ａ）〜（Ｅ）成分を含有してなるものであって、室温（２５℃）で液状のものである。
以下、各成分について詳細に説明する。
【０００９】
〔（Ａ）成分〕
（Ａ）成分は、下記（Ａ−１）及び（Ａ−２）成分からなる。
（Ａ−１）成分は、平均重合度が２，０００未満で、１分子中に少なくとも２個のケイ素原子と結合したアルケニル基を含有する２５℃で液状のオルガノポリシロキサンであり、通常、ヒドロシリル化硬化型液状シリコーンゴム組成物のベースポリマーとして使用されている公知のものである。（Ａ−１）成分は１種単独で用いても２種以上を併用してもよい。
【００１０】
（Ａ−１）成分の２５℃で液状のオルガノポリシロキサンは、平均重合度が１，５００以下であることが好ましく、より好ましくは１５０〜１，５００、さらに好ましくは１５０〜１，０００である。
【００１１】
また、（Ａ−１）成分のＪＩＳ  Ｋ  ６２４９：２００３記載の回転粘度計による２５℃での粘度は好ましくは１〜１００Ｐａ・ｓ、より好ましくは５〜１００Ｐａ・ｓである。
【００１２】
一方、（Ａ−２）成分は、平均重合度が２，０００以上で、１分子中に少なくとも２個のケイ素原子と結合したアルケニル基を含有する２５℃で生ゴム状のオルガノポリシロキサンであり、通常、ミラブルタイプのシリコーンゴムコンパウンドのベースポリマーとして使用されている公知のものである。（Ａ−２）成分は１種単独で用いても２種以上を併用してもよい。
【００１３】
（Ａ−２）成分の平均重合度は、好ましくは２，０００〜１００，０００であり、より好ましくは３，０００〜１０，０００である。
【００１４】
（Ａ−１）成分と（Ａ−２）成分混合後の平均重合度は、好ましくは３，５００〜８，０００である。
なお、本発明中で言及する平均重合度とは、数平均重合度のことを指し、下記条件で測定したゲルパーミエーションクロマトグラフィ（ＧＰＣ）によるポリスチレンを標準物質とした平均重合度を指すこととする。
［測定条件］
展開溶媒：トルエン
流量：１ｍＬ／ｍｉｎ．
検出器：示差屈折率検出器（ＲＩ）
カラム：ＫＦ−８０５Ｌ×２（Ｓｈｏｄｅｘ社製）
カラム温度：２５℃
試料注入量：３０μＬ（濃度０．２質量％のトルエン溶液）
【００１５】
上記（Ａ−１）成分及び（Ａ−２）成分は、共にアルケニル基含有オルガノポリシロキサンであるが、違いは分子量（重合度）である。これらは、通常、下記平均組成式（１）で表され、直鎖状であっても分岐していてもよい。
Ｒ1aＳｉＯ(4-a)/2      （１）
【００１６】
式中、Ｒ1は炭素数１〜６、特に１〜３の置換又は非置換の１価炭化水素基であり、具体的には、例えば、メチル基、エチル基、プロピル基、ブチル基、ペンチル基、ヘキシル基等のアルキル基、ビニル基、アリル基、ブテニル基、ペンテニル基、ヘキセニル基等のアルケニル基、シクロヘキシル基等のシクロアルキル基、シクロヘキセニル基等のシクロアルケニル基、フェニル基等のアリール基等の非置換１価炭化水素基、３，３，３−トリフルオロプロピル基、シアノメチル基等の上記１価炭化水素基の水素原子の少なくとも一部がハロゲン原子やシアノ基で置換された置換アルキル基等の置換１価炭化水素基などが挙げられる。
【００１７】
複数の置換基は異なっていても同一であってもよいが、１分子中にアルケニル基を２個以上含んでいることが必要である。アルケニル基としては、ビニル基が好ましく、ビニル基は、分子鎖末端にあっても側鎖にあってもよいが、特に（Ａ−１）成分については、ビニル基は、分子鎖両末端にそれぞれ１個又は２個含有するものが好ましく、特に分子鎖両末端のみに１個ずつ、合計２個含有するものが好ましい。
【００１８】
ａは１．９〜２．４、好ましくは１．９５〜２．０５を満足する正数である。
【００１９】
特に、（Ａ−１）成分の平均組成式（１）中の複数のＲ1は同じでも異なってもよいが、付加硬化型液状シリコーンゴム組成物の他の成分との相溶性の観点から、（Ａ−１）成分のＲ1の８０モル％以上がメチル基であることが好ましい。これは、各成分の相溶性が悪化すると、付加硬化型液状シリコーンゴム組成物の硬化物の透明性が低下するためである。また、アルケニル基としてはビニル基が好ましいが、これも他の成分との相溶性を保つことがその理由である。
【００２０】
また、（Ａ−１）成分の２５℃で液状オルガノポリシロキサンのアルケニル基量は、０．０１〜０．８ミリモル／ｇが好ましく、より好ましくは０．０２〜０．６ミリモル／ｇである。
【００２１】
（Ａ−２）成分の２５℃で生ゴム状のオルガノポリシロキサンのアルケニル基量については、０．０３ミリモル／ｇを超えるものが好ましく、特に０．０４〜１５ミリモル／ｇであるものが好ましく、より好ましくは０．０４〜１ミリモル／ｇ、さらに好ましくは０．０５〜０．１ミリモル／ｇである。アルケニル基量が０．０３ミリモル／ｇ以下の場合、ゴム硬度のバラツキの他、ゴムを加熱硬化する速度（即ち、硬化性）もバラツキが大きくなる場合がある。
【００２２】
（Ａ−１），（Ａ−２）成分としては、主鎖がジオルガノポリシロキサン単位（Ｄ単位）の繰り返しからなり、分子鎖両末端がトリオルガノシロキシ基（Ｍ単位）で封鎖された直鎖状オルガノポリシロキサンが好ましく、ケイ素原子に結合したアルケニル基以外の置換基はメチル基又はフェニル基が好ましい。具体例としては、例えば、分子鎖両末端トリメチルシロキシ基封鎖ジメチルシロキサン・メチルビニルシロキサン共重合体、分子鎖両末端トリメチルシロキシ基封鎖メチルビニルポリシロキサン、分子鎖両末端トリメチルシロキシ基封鎖ジメチルシロキサン・メチルビニルシロキサン・メチルフェニルシロキサン共重合体、分子鎖両末端ジメチルビニルシロキシ基封鎖ジメチルポリシロキサン、分子鎖両末端ジメチルビニルシロキシ基封鎖メチルビニルポリシロキサン、分子鎖両末端ジメチルビニルシロキシ基封鎖ジメチルシロキサン・メチルビニルシロキサン共重合体、分子鎖両末端ジメチルビニルシロキシ基封鎖ジメチルシロキサン・メチルビニルシロキサン・メチルフェニルシロキサン共重合体、分子鎖両末端ジビニルメチルシロキシ基封鎖ジメチルポリシロキサン、分子鎖両末端ジビニルメチルシロキシ基封鎖ジメチルシロキサン・メチルビニルシロキサン共重合体、分子鎖両末端トリビニルシロキシ基封鎖ジメチルポリシロキサン、分子鎖両末端トリビニルシロキシ基封鎖ジメチルシロキサン・メチルビニルシロキサン共重合体、これらのオルガノポリシロキサンの２種以上からなる混合物などが挙げられる。
【００２３】
〔（Ｂ）成分〕
（Ｂ）成分のシリコーンレジンは、Ｒ23ＳｉＯ1/2単位（Ｍ単位）、ＳｉＯ4/2単位（Ｑ単位）、Ｒ22ＳｉＯ2/2単位（Ｄ単位）、及びＲ2ＳｉＯ3/2単位（Ｔ単位）から選択される単位からなり、これらの全構成単位のうち、Ｍ単位及びＱ単位の合計量が８０モル％以上であり、かつＭ単位のＱ単位に対するモル比（Ｍ単位／Ｑ単位）が０．５〜１．５である。ここで、各単位中、Ｒ2は炭素数１〜６の１価炭化水素基であり、かつ１分子（全構成単位）中に少なくとも２個のアルケニル基を含む。
【００２４】
Ｒ2は炭素数１〜６、特に１〜３の置換又は非置換の１価炭化水素基であり、具体例としては、例えば、メチル基、エチル基、プロピル基、ブチル基、ペンチル基、ヘキシル基等のアルキル基、ビニル基、アリル基、ブテニル基、ペンテニル基、ヘキセニル基等のアルケニル基、シクロヘキシル基等のシクロアルキル基、シクロヘキセニル基等のシクロアルケニル基、フェニル基等のアリール基等の非置換１価炭化水素基、３，３，３−トリフルオロプロピル基、シアノメチル基等の上記１価炭化水素基の水素原子の少なくとも一部がハロゲン原子やシアノ基で置換された置換アルキル基等の置換１価炭化水素基などが挙げられる。アルケニル基としてはビニル基が好ましく、アルケニル基以外の置換基としてはメチル基又はフェニル基が好ましい。
【００２５】
（Ｂ）成分中のアルケニル基量は、０．０１〜５ミリモル／ｇが好ましく、より好ましくは０．１〜１ミリモル／ｇである。
【００２６】
（Ｂ）成分のシリコーンレジンにおいて、上記４種の構成単位のうち、Ｒ23ＳｉＯ1/2単位（Ｍ単位）とＳｉＯ4/2単位（Ｑ単位）が必須である。付加硬化型液状シリコーンゴム組成物の硬化物の硬さを向上させるためには、全構成単位に占めるこの２種の構成単位の割合が８０モル％以上であり、好ましくは９０モル％以上、より好ましくは９５モル％以上、さらに好ましくは１００モル％である。
【００２７】
また、Ｒ23ＳｉＯ1/2単位（Ｍ単位）のＳｉＯ4/2単位（Ｑ単位）に対するモル比（Ｍ単位／Ｑ単位）が、０．５より小さいと付加硬化型液状シリコーンゴム組成物の他の成分との相溶性が悪化し、１．５より大きいと付加硬化型液状シリコーンゴム組成物の硬化物の硬さが低下してしまう。従って、Ｍ単位のＱ単位に対するモル比（Ｍ単位／Ｑ単位）は０．５〜１．５であり、好ましくは０．７〜１．２である。
【００２８】
なお、Ｒ22ＳｉＯ2/2単位（Ｄ単位）及びＲ2ＳｉＯ3/2単位（Ｔ単位）は含まれていてもいなくてもよい。Ｒ22ＳｉＯ2/2単位（Ｄ単位）及び／又はＲ2ＳｉＯ3/2単位（Ｔ単位）が含まれる場合、これらの合計含有割合は全構成単位に対して２０モル％以下が好ましく、より好ましくは１０モル％以下であり、さらに好ましくは５モル％以下であり、Ｄ単位及びＴ単位の両方が含まれる場合、その割合はＤ単位／Ｔ単位がモル比で０．０１〜０．１５が好ましい。
【００２９】
このような（Ｂ）成分のシリコーンレジンとして、具体的には、例えば、ビニルジメチルシロキシ基含有Ｍ単位とＱ単位とからなる共重合体、ビニルジメチルシロキシ基含有Ｍ単位とトリメチルシロキシ基含有Ｍ単位とＱ単位とからなる共重合体、ビニルジメチルシロキシ基含有Ｍ単位とジメチルシロキサンとＱ単位とからなる共重合体、ビニルジメチルシロキシ基含有Ｍ単位とフェニルシルセスキオキサンとＱ単位とからなる共重合体、ビニルジメチルシロキシ基含有Ｍ単位とジメチルシロキサンとフェニルシルセスキオキサンとＱ単位とからなる共重合体、トリメチルシロキシ基含有Ｍ単位とビニルメチルシロキサンとＱ単位とからなる共重合体などが挙げられる。
【００３０】
本発明の（Ａ−１），（Ａ−２），（Ｂ）成分の配合比としては、（Ａ−１）成分１００質量部に対して、（Ａ−２）成分は１０〜１００質量部であり、好ましくは３０〜８０質量部であって、（Ｂ）成分は１０〜１５０質量部であり、好ましくは２０〜１２０質量部である。組成物の粘度の点から、この範囲が成形加工に好適である。（Ａ−２）成分、（Ｂ）成分共に、この範囲外では、１５０℃長期耐熱試験において、硬化物が脆くなってしまい、割れが発生する。また、柔らかく表面粘着性のある硬化物となるため、成形加工には適さなくなる。
【００３１】
〔（Ｃ）成分〕
（Ｃ）成分のオルガノハイドロジェンポリシロキサンは、１分子中に少なくとも２個のケイ素原子と結合した水素原子（Ｓｉ−Ｈ基）を含有するもので、下記平均組成式（２）で示されるものを使用することができる。
Ｒ3bＨcＳｉＯ(4-b-c)/2      （２）
【００３２】
式中、Ｒ3は炭素数１〜６、特に１〜３の置換又は非置換の１価炭化水素基であり、具体的には、例えば、メチル基、エチル基、プロピル基、ブチル基、ペンチル基、ヘキシル基等のアルキル基、シクロヘキシル基等のシクロアルキル基、フェニル基等のアリール基等の非置換１価炭化水素基、３，３，３−トリフルオロプロピル基、シアノメチル基等の上記１価炭化水素基の水素原子の少なくとも一部がハロゲン原子やシアノ基で置換された置換アルキル基等の置換１価炭化水素基などが挙げられるが、アルケニル基は含まれない方が好ましい。
ｂは０．７〜２．１、ｃは０．１８〜１、かつｂ＋ｃは０．８８〜３の正数であり、好ましくは、ｂは０．８〜２、ｃは０．２〜１、かつｂ＋ｃは１〜２．５を満足する正数である。
【００３３】
（Ｃ）成分のオルガノハイドロジェンポリシロキサンの分子構造は、直鎖状、環状、分岐状、三次元網目状のいずれの構造であってもよい。この場合、１分子中のケイ素原子の数（又は重合度）は、２〜３００個、特に４〜２００個程度の２５℃で液状のものが好適に用いられる。なお、ケイ素原子に結合する水素原子は分子鎖末端にあっても、側鎖にあっても、その両方にあってもよい。
【００３４】
（Ｃ）成分中のＳｉ−Ｈ基量としては、０．００８５モル／ｇ以下であり、０．００３〜０．００８５モル／ｇが好ましい。（Ｃ）成分のＳｉ−Ｈ基量が、０．００８５モル／ｇを超えると、硬化物の１５０℃長期耐熱試験で硬さ変化が大きくなり、割れが発生する。
【００３５】
このような（Ｃ）成分のオルガノハイドロジェンポリシロキサンとして、具体的には、例えば、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、環状メチルハイドロジェンポリシロキサン、環状メチルハイドロジェンシロキサン・ジメチルシロキサン共重合体、環状メチルハイドロジェンシロキサン・ジフェニルシロキサン・ジメチルシロキサン共重合体、（ＣＨ3）2ＨＳｉＯ1/2単位とＳｉＯ4/2単位とからなる共重合体、（ＣＨ3）2ＨＳｉＯ1/2単位とＳｉＯ4/2単位と（Ｃ6Ｈ5）ＳｉＯ3/2単位とからなる共重合体などが挙げられる。
【００３６】
（Ｃ）成分は、（Ｃ）成分中のケイ素原子に結合した水素原子（Ｓｉ−Ｈ基）の数を、（Ａ）成分及び（Ｂ）成分中のケイ素原子と結合したアルケニル基の合計１個当たり、１〜３個、好ましくは１．５〜２．５個となるように、配合量を調整する。つまり、この範囲下限未満では、柔らかく、表面粘着性のある硬化物となり、この範囲上限超過では、成形加工時の金型密着又は固着が発生する。
【００３７】
〔（Ｄ）成分〕
（Ｄ）成分の白金族金属系触媒は、付加反応触媒として公知のものが使用可能で、白金系、パラジウム系、ロジウム系のものがあるが、白金系のものが好ましく、例えば、白金黒、塩化第二白金、塩化白金酸、塩化白金酸と１価アルコールとの反応物、塩化白金酸とオレフィン類との錯体、白金ビスアセトアセテート等の白金系触媒などが挙げられる。
【００３８】
白金族金属系触媒の配合量は、触媒量とすることができ、白金族金属として、（Ａ）成分に対し、通常０．５〜１，０００ｐｐｍが好ましく、より好ましくは１〜２００ｐｐｍ程度とすることができる。
【００３９】
〔（Ｅ）成分〕
（Ｅ）成分のトリアリルイソシアヌレートは微量添加で１５０℃長期耐熱試験において黄変を低減する効果がある。添加量は、（Ａ）成分、（Ｂ）成分及び（Ｃ）成分の合計量１００質量部に対し、０．０１質量部以上０．０５質量部未満であり、好ましくは０．０２〜０．０４質量部である。０．０１質量部未満では、黄変の低減効果が不十分であり、０．０５質量部以上では、初期及び１５０℃／４０００時間後の硬さ変化が大きくなり、ゴム特性にも影響が出る。
【００４０】
〔その他の成分〕
本発明の付加硬化型液状シリコーンゴム組成物には、本発明の効果を損なわない範囲で、上記（Ａ）、（Ｂ）成分のアルケニル基含有オルガノポリシロキサン以外のケイ素原子に結合したアルケニル基を含有するオルガノポリシロキサンや、アルコキシシリル基を含有するアルコキシシラン系化合物、シランカップリング剤、チタン系やジルコニウム系等の縮合触媒などを架橋補助剤として配合してもよい。
【００４１】
また、例えば、１，３，５，７−テトラメチル−１，３，５，７−テトラビニルシクロテトラシロキサン等の多官能アルケニル化合物、１−エチニルシクロヘキサノール、３，５−ジメチル−１−ヘキシン−３−オール等のアセチレンアルコール誘導体などの付加反応制御剤を、ポットライフの確保のために添加してもよい。また、例えば、トリメチルクロロシランやオクタメチルテトラシクロシロキサンで表面処理した表面処理シリカ等の無機充填材を、硬化物の硬さや強度を向上させるために配合してもよい。さらに、染料、顔料、難燃剤、離型剤等の配合も、本発明の効果を損なわない範囲ならば可能である。
これらの各任意成分は、１種単独で用いても２種以上を併用してもよい。
【００４２】
なお、付加反応制御剤（（Ｆ）成分）を配合する場合、その配合量は、（Ａ）成分１００質量部に対して、通常０．０１〜１質量部が好ましく、より好ましくは０．０１〜０．５質量部である。
【００４３】
〔組成物の調製方法〕
本発明の付加硬化型液状シリコーンゴム組成物は、ニーダー、プラネタリーミキサー等の通常の混合撹拌器、混練器等を用いて、上記（Ａ）〜（Ｅ）成分の他、必要に応じてその他の成分を均一に混合することにより調製することができる。
【００４４】
〔硬化方法〕
得られた付加硬化型液状シリコーンゴム組成物を硬化させることにより、硬化物を作製することができる。この硬化は、公知の付加反応硬化型シリコーンゴム組成物と同様の硬化条件で行えばよく、例えば、常温（２５℃）でも十分硬化するが、必要に応じて加熱してもよく、８０〜２２０℃、特に１２０〜２００℃で３秒〜１０分間、特に５秒〜３分間加熱することにより硬化させることができる。
【００４５】
〔成形方法〕
成形方法は、公知の熱硬化樹脂についての成形法を用いることができ、例えば、プレス成形法ならば、２枚のライナーの間に付加硬化型液状シリコーンゴム組成物を流し込み、所定の金型、条件で加圧加硫させればよい。あるいは、２液混合型の液状射出成形機では、任意の金型を用いて望みの形状の硬化物を得て、例えば、光学用途に適した成形品を得ることができる。さらには、他の樹脂との二色成形も可能である。他にもコンプレッション成形、トランスファー成形などが可能である。また、延伸成形法の例としては、２枚の連続樹脂フィルムの間に付加硬化型液状シリコーンゴム組成物を供給しながら、ロールにより一定厚みに延伸し、加熱炉に連続的に供給して常圧熱気加硫させる。硬化後、冷却してからライナーを剥離すれば、シート状の透明硬化物が得られる。
【００４６】
＜ＬＥＤヘッドランプ＞
ＬＥＤヘッドランプは、上記成形方法を用い、ＬＥＤを付加硬化型液状シリコーンゴム組成物の硬化物で封止してなるものである。該硬化物は、ＪＩＳ  Ｋ  ６２４９：２００３記載の方法で測定したタイプＡ硬度計による硬さが６５以上であり、特に６５〜８５であることが好ましい。硬化物の硬さが６５未満になると、成形品の変形による歪みが発生するためである。本発明のＬＥＤヘッドランプは自動車、電車、航空機等の輸送用機器などに使用できる。
【実施例】
【００４７】
以下、実施例と比較例により本発明を具体的に説明するが、本発明は以下の実施例に限定されるものではない。なお、各例に係る成分の配合量の単位は質量部である。【００４８】
［実施例１，２及び比較例１，２］
付加硬化型液状シリコーンゴム組成物の各例について、下記（Ａ−１）液状アルケニル基含有オルガノポリシロキサン、（Ａ−２）生ゴム状アルケニル基含有オルガノポリシロキサン、（Ｂ）シリコーンレジン、（Ｃ）オルガノハイドロジェンポリシロキサン、（Ｄ）白金族金属系触媒、（Ｅ）トリアリルイソシアヌレート、及び（Ｆ）付加反応制御剤の配合量を表１に示す割合で常法により混合し、付加硬化型液状シリコーンゴム組成物を調製した。【００４９】
〔使用した材料〕
（Ａ−１）２５℃で液状であるアルケニル基含有オルガノポリシロキサン：
両末端ジメチルビニルシロキシ基封鎖ジメチルポリシロキサン
平均重合度：約７５０
粘度：約３０Ｐａ・ｓ
１分子当たりのビニル基数：２個（ビニル基含有量：０．０３６ミリモル／ｇ）【００５０】
（Ａ−２）２５℃で生ゴム状であるアルケニル基含有オルガノポリシロキサン：
両末端ジメチルビニルシロキシ基封鎖ジメチルシロキサン・メチルビニルシロキサン共重合体
平均重合度：約８，０００
１分子当たりのビニル基数：４０個（ビニル基含有量：０．０６７ミリモル／ｇ）【００５１】
（Ｂ）シリコーンレジン：
（ＣＨ3）3ＳｉＯ1/2（Ｍ）単位、（ＣＨ2＝ＣＨ）（ＣＨ3）2ＳｉＯ1/2（Ｍ）単位、ＳｉＯ4/2（Ｑ）単位からなる共重合体
１分子当たりのビニル基数：４．０個（ビニル基含有量：０．８４ミリモル／ｇ）
１分子中のＭ単位のＱ単位に対するモル比（Ｍ単位／Ｑ単位）：０．８５【００５２】
（Ｃ）オルガノハイドロジェンポリシロキサン：
（Ｃ−１）  両末端トリメチルシロキシ基封鎖メチルハイドロジェンポリシロキサン
１分子当たりのＳｉ−Ｈ基数：２０個（Ｓｉ−Ｈ基含有量０．００７３モル／ｇ）
（Ｃ−２）  両末端トリメチルシロキシ基封鎖メチルハイドロジェンポリシロキサン
１分子当たりのＳｉ−Ｈ基数：５０個（Ｓｉ−Ｈ基含有量０．００８１モル／ｇ）【００５３】
（Ｄ）白金族金属系触媒：白金触媒  Ｐｔ濃度：１質量％【００５４】
（Ｅ）トリアリルイソシアヌレート【００５５】
（Ｆ）付加反応制御剤：１−エチニルシクロヘキサノール【００５６】
〔硬化成形〕
プレス板上に、ポリエチレンテレフタレート（ＰＥＴ）ライナー、厚さ２．２ｍｍの枠を重ね、この枠内に各例に係る付加硬化型液状シリコーンゴム組成物を流し込み、この上にさらにＰＥＴライナー、プレス板を積層して１２０℃で１０分間プレス成型した。二枚のＰＥＴライナーごと取り出して、冷却後、ＰＥＴライナーを剥離して厚さ約２ｍｍのシリコーンゴム製透明フィルムを得た。このシリコーンゴム製透明フィルムを１５０℃／１時間熱風循環乾燥機内で加熱硬化した。【００５７】
〔評価〕
これら各例について、下記の物性を評価し、表１に示した。
・硬化物硬さ：ＪＩＳ  Ｋ  ６２４９：２００３（２ｍｍシート×３枚重ね）記載のタイプＡ硬度計により、初期及び１５０℃／４，０００時間後の硬さを測定した。
・透明性：初期及び１５０℃／４，０００時間後の前記２ｍｍシートの全光線透過率（％）とヘイズ（％）を測定した。
・黄変：初期及び１５０℃／４，０００時間後の前記２ｍｍシートの色彩色差計でｂ＊値（黄色の度合い）を測定した。【００５８】
【表１】
2020080028.tif 000002
注）Ｓｉ−Ｈ基／Ｓｉ−Ｖｉ基比率：（Ａ），（Ｂ）成分中のケイ素原子と結合したアルケニル基の合計１個当たりの（Ｃ）成分中のケイ素原子に結合した水素原子の数。
【国際調査報告】
2020080028.tif 000003
2020080028.tif 000004
2020080028.tif 000005
2020080028.tif 000006